(57)【要約】【課題】医療用電極と共に使用するための伝導性組成物、および、これらの伝導性組成物を調製する方法を提供すること。【解決手段】湿潤剤または湿潤剤の混合物；第１モノマー、および、第２モノマーのモノマーの組み合わせ；界面活性剤；ならびに、条件剤を含む、伝導性組成物。また、上記伝導性組成物の層を有する基材を含む生物医学的電極。伝導性組成物を形成する方法であって、ａ）湿潤剤または湿潤剤の混合物；有機酸、および、モノマーの組み合わせ；界面活性剤；ならびに、条件剤を含む、モノマー反応混合物を調製する工程；ならびに（ｂ）伝導性組成物を共重合体として形成する、モノマーまたはモノマーの組み合わせを重合する工程を含む、方法。【選択図】なし【特許請求の範囲】
【請求項１】
伝導性組成物であって、以下：
約１５重量％〜約５０重量％の湿潤剤または湿潤剤の混合物；
ポリマー形態において、約１重量％〜約２０重量％の第１モノマー：
（ここで、該第１モノマーは、アクリル酸、メタクリル酸、イタコン酸、トランス−桂皮酸、クロトン酸、リノール酸、リノレン酸、マレイン酸、ソルビン酸、および、これらの組み合わせ、１つ以上のこれらの塩からなる群から選択される有機酸の混合物を含む）、および、
約１５重量％〜約４５重量％の第２モノマー：
（ここで、該第２モノマーは１つ以上の式ＣＨ２＝Ｃ（Ｏ）ＸＲのモノマーであり、ここで、ＸはＯまたはＮＨであり、Ｒは、非置換または置換された約１〜約５個の炭素原子のアルキル基である）
を含む約１８％〜約４５％のモノマーの組み合わせ；
約２５０ｃｐｓ〜約４０，０００ｃｐｓの粘度を有する該組成物を提供可能な約０．０１重量％〜約０．５重量％の界面活性剤；ならびに、
約０．０５重量％〜約７重量％のコンディショニング剤
を含む、伝導性組成物。
【請求項２】
請求項１に記載の伝導性組成物であって、以下：
約０．１％〜約８％の電解質または電解質の混合物；
水酸化アンモニウム、水酸化ナトリウム、水酸化カリウム、水酸化リチウム、および、これらの組み合わせからなる群から選択される中和剤；
ビス−アクリルアミド、メタクリルアミド、ジエチレングリコールジアクリレート、ジエチレングリコールジメタクリレート、トリメチロールプロパントリアクリレート、トリメチロールプロパントリメタクリレート、エトキシ化トリメチロールプロパントリアクリレート、エトキシ化トリメチロールプロパントリメタクリレート、ペンタエリトリトールトリアクリレート、ペンタエリトリトールトリメタクリレート、ペンタエリトリトールテトラアクリレート、ペンタエリトリトールテトラメタクリレート、ポリエチレングリコールジアクリレート、ポリエチレングリコールジメタクリレート、および、これらの組み合わせからなる群から選択される架橋剤；ならびに
２，２−アゾビスイソブチロニトリル、１−ヒドロキシシクロヘキシルフェニルケトン、２−ヒドロキシ−２−メチル−１−フェニルプロパン−１−オン、２−ヒドロキシ−１−［４−（２−ヒドロキシエトキシ）フェニル］−２−メチル−１−プロパン−１−オン、２，２−ジメトキシ−２−フェニルアセトフェノン、ベンゾフェノン、および、これらの組み合わせからなる群から選択される重合開始剤
をさらに含む、伝導性組成物。
【請求項３】
前記伝導性組成物が約２〜約６のｐＨを有する、請求項１に記載の伝導性組成物。
【請求項４】
前記第１モノマーがアクリル酸およびアクリル酸ナトリウムの混合物を含み、前記第２モノマーが２−アクリルアミド−２−メチルプロパンスルホン酸ナトリウムを含む、請求項１に記載の伝導性組成物。
【請求項５】
前記湿潤剤が、グリセロール、ソルビトール、および、これらの混合物からなる群から選択され、前記中和剤が水酸化ナトリウムを含む、請求項２に記載の伝導性組成物。
【請求項６】
前記界面活性剤が、約２５０ｃｐｓ〜約４００ｃｐｓの有効粘度を有する前記組成物を提供可能なオクトキシノール−７、および、約４００ｃｐｓ〜約１１００ｃｐｓの有効粘度を有する前記組成物を提供可能なオクトキシノール−９からなる群から選択される、オクチルフェノールエトキシレートを含む、請求項１に記載の伝導性組成物。
【請求項７】
前記界面活性剤が、約１５００ｃｐｓ〜約４８００ｃｐｓの有効粘度を有する前記組成物を提供可能なノノキシノール−７、および、約１２００ｃｐｓ〜約４０，０００ｃｐｓの有効粘度を有する前記組成物を提供可能なノノキシノール−９からなる群から選択される、ノニルフェノールエトキシレートを含む、請求項１に記載の伝導性組成物。
【請求項８】
前記コンディショニング剤がシリカを含む、請求項１に記載の伝導性組成物。
【請求項９】
生物医学的電極であって、以下：
基材；および
該基材上の伝導性組成物の層
を含み、該伝導性組成物は請求項１に記載の伝導性組成物を含む、生物医学的電極。
【請求項１０】
伝導性組成物を形成するための方法であって、以下の工程：
ａ）約１５重量％〜約５０重量％の湿潤剤または湿潤剤の混合物；
アクリル酸、メタクリル酸、イタコン酸、トランス−桂皮酸、クロトン酸、リノール酸、リノレン酸、マレイン酸、ソルビン酸、１つ以上のこれらの塩、および、これらの組み合わせからなる群から選択される、約１重量％〜約２０重量％の有機酸、ならびに、約１５重量％〜約４５重量％の２−アクリルアミド−２−メチルプロパンスルホン酸ナトリウム塩、を含む約１８重量％〜約４５重量％のモノマーの組み合わせ；
約０．０１重量％〜約０．５重量％の界面活性剤；
約０．０５重量％〜約７重量％のコンディショニング剤
を含む、モノマー反応混合物を調製する工程；ならびに
（ｂ）該モノマーまたはモノマーの組み合わせを重合させ、約２５０ｃｐｓ〜約４０，０００ｃｐｓの粘度を有する伝導性組成物として共重合体を形成する工程
を含む、方法。
【請求項１１】
請求項１０に記載の方法であって、前記モノマー反応混合物を調製する工程が、以下：
約０．１％〜約８％の電解質または電解質の混合物を加える工程；
水酸化アンモニウム、水酸化ナトリウム、水酸化カリウム、水酸化リチウム、および、これらの組み合わせからなる群から選択される中和剤を加える工程；
ビス−アクリルアミド、メタクリルアミド、ジエチレングリコールジアクリレート、ジエチレングリコールジメタクリレート、トリメチロールプロパントリアクリレート、トリメチロールプロパントリメタクリレート、エトキシ化トリメチロールプロパントリアクリレート、エトキシ化トリメチロールプロパントリメタクリレート、ペンタエリトリトールトリアクリレート、ペンタエリトリトールトリメタクリレート、ペンタエリトリトールテトラアクリレート、ペンタエリトリトールテトラメタクリレート、ポリエチレングリコールジアクリレート、ポリエチレングリコールジメタクリレート、および、これらの組み合わせからなる群から選択される架橋剤を加える工程；ならびに
２，２−アゾビスイソブチロニトリル、１−ヒドロキシシクロヘキシルフェニルケトン、２−ヒドロキシ−２−メチル−１−フェニルプロパン−１−オン、２−ヒドロキシ−１−［４−（２−ヒドロキシエトキシ）フェニル］−２−メチル−１−プロパン−１−オン、２，２−ジメトキシ−２−フェニルアセトフェノン、ベンゾフェノン、および、これらの組み合わせからなる群から選択される重合開始剤を加える工程
をさらに含む、方法。
【請求項１２】
前記モノマー反応混合物が約２０重量％〜約３０重量％の２−アクリルアミド−２−メチルプロパンスルホン酸ナトリウム塩、および、約５重量％〜１０重量％のアクリル酸を含む、請求項１０に記載の方法。
【請求項１３】
前記湿潤剤がグリセロールを含み、前記中和剤が水酸化ナトリウムを含み、前記界面活性剤が、オクチルフェノールエトキシレート、ノニルフェノールエトキシレート、これらの誘導体、およびこれらの組み合わせからなる群から選択され、そして、前記コンディショニング剤がシリカを含む、請求項１１に記載の方法。
【請求項１４】
前記オクチルフェノールエトキシレートが、オクトキシノール−７およびオクトキシノール−９からなる群から選択され、前記伝導性組成物が約２５０ｃｐｓ〜約１５００ｃｐｓの粘度を有する、請求項１３に記載の方法。
【請求項１５】
前記ノニルフェノールエトキシレートが、ノノキシノール−７およびノノキシノール−９からなる群から選択され、前記伝導性組成物が約５００ｃｐｓ〜約４０，０００ｃｐｓの粘度を有する、請求項１３に記載の方法。
【発明の詳細な説明】
【技術分野】
【０００１】
本開示は、親水性ポリマー、および、それらを作る方法に関する。より詳細には、本開示は、伝導性組成物としての使用に適した親水性ポリマー、これらの組成物を作る方法、および、医療用電極を伴うこれらの組成物の使用に関する。
【背景技術】
【０００２】
（関連技術の背景）
医療用電極は、患者の体と外部医療用装置との間で電気信号または電流を伝えるために使用される。代表的には、これらの電極は、患者の皮膚に付着される、さもなければ接触する伝導性組成物、および、伝導体を含む。この伝導体は、伝導性組成物および外部医療用装置に電気的に接続される。
【０００３】
従来の伝導性組成物は、親水性モノマー溶液から作られるヒドロゲルを含む水を含有する。添加物は、一般的には、伝導性組成物の物理的特性を変え、同一の特徴および性能特性を有する組成物（例えば、医療用電極での使用するためのヒドロゲル）をもたらすために使用される。ポリマー性増粘剤は、モノマー溶液の粘度を増加させるために使用されてきたが、溶液が疎水性表面（例えば、フィルム剥離ライナー（ｆｉｌｍ  ｒｅｌｅａｓｅ  ｌｉｎｅｒ））上で玉になるのを防ぎ得ず、また、親水性混合物の表面張力を下げ得ない。ポリマー性増粘剤は、通常、効果的な粘度を達成するために比較的高い濃度を必要とし、そして、それらは、モノマーが重合した後に、残渣を残す傾向にある。
【発明の概要】
【発明が解決しようとする課題】
【０００４】
界面活性剤は、モノマー混合物の表面張力を下げるために使用されてきたが、それらは、粘度を増加させない。さらには、界面活性剤が比較的高いレベルで加えられたとしても、モノマーフィルムは、疎水性表面上にコーティングされたとき、寸法的に（ｄｉｍｅｎｓｉｏｎａｌｌｙ）安定でない。それゆえに、疎水性表面上で寸法的に安定であり、均一な深さおよび性能特性を有する、医療用電極のための伝導性組成物は、所望され得る。
【課題を解決するための手段】
【０００５】
本発明は、上記課題を解決するために、例えば以下を提供する。
【０００６】
（項目１）伝導性組成物であって、以下：
約１５重量％〜約５０重量％の湿潤剤または湿潤剤の混合物；
ポリマー形態において、約１重量％〜約２０重量％の第１モノマー：
（ここで、該第１モノマーは、アクリル酸、メタクリル酸、イタコン酸、トランス−桂皮酸、クロトン酸、リノール酸、リノレン酸、マレイン酸、ソルビン酸、および、これらの組み合わせ、１つ以上のこれらの塩からなる群から選択される有機酸の混合物を含む）、
および、約１５重量％〜約４５重量％の第２モノマー：
（ここで、該第２モノマーは１つ以上の式ＣＨ２＝Ｃ（Ｏ）ＸＲのモノマーであり、ここで、ＸはＯまたはＮＨであり、Ｒは、非置換または置換された約１〜約５個の炭素原子のアルキル基である）
を含む約１８％〜約４５％のモノマーの組み合わせ；
約２５０ｃｐｓ〜約４０，０００ｃｐｓの粘度を有する該組成物を提供可能な約０．０１重量％〜約０．５重量％の界面活性剤；ならびに、
約０．０５重量％〜約７重量％のコンディショニング剤
を含む、伝導性組成物。
（項目２）約０．１％〜約８％の電解質または電解質の混合物をさらに含む、上記項目に記載の伝導性組成物。
（項目３）水酸化アンモニウム、水酸化ナトリウム、水酸化カリウム、水酸化リチウム、および、これらの組み合わせからなる群から選択される中和剤をさらに含む、上記項目のうちのいずれかに記載の伝導性組成物。
（項目４）ビス−アクリルアミド、メタクリルアミド、ジエチレングリコールジアクリレート、ジエチレングリコールジメタクリレート、トリメチロールプロパントリアクリレート、トリメチロールプロパントリメタクリレート、エトキシ化トリメチロールプロパントリアクリレート、エトキシ化トリメチロールプロパントリメタクリレート、ペンタエリトリトールトリアクリレート、ペンタエリトリトールトリメタクリレート、ペンタエリトリトールテトラアクリレート、ペンタエリトリトールテトラメタクリレート、ポリエチレングリコールジアクリレート、ポリエチレングリコールジメタクリレート、および、これらの組み合わせからなる群から選択される架橋剤をさらに含む、上記項目のうちのいずれかに記載の伝導性組成物。
（項目５）２，２−アゾビスイソブチロニトリル、１−ヒドロキシシクロヘキシルフェニルケトン、２−ヒドロキシ−２−メチル−１−フェニルプロパン−１−オン、２−ヒドロキシ−１−［４−（２−ヒドロキシエトキシ）フェニル］−２−メチル−１−プロパン−１−オン、２，２−ジメトキシ−２−フェニルアセトフェノン、ベンゾフェノン、および、これらの組み合わせからなる群から選択される重合開始剤をさらに含む、上記項目のうちのいずれかに記載の伝導性組成物。
（項目６）前記伝導性組成物が約２〜約６のｐＨを有する、上記項目のうちのいずれかに記載の伝導性組成物。
（項目７）前記第１モノマーがアクリル酸およびアクリル酸ナトリウムの混合物を含み、前記第２モノマーが２−アクリルアミド−２−メチルプロパンスルホン酸ナトリウムを含む、上記項目のうちのいずれかに記載の伝導性組成物。
（項目８）前記湿潤剤が、グリセロール、ソルビトール、および、これらの混合物からなる群から選択され、前記中和剤が水酸化ナトリウムを含む、上記項目のうちのいずれかに記載の伝導性組成物。
（項目９）前記界面活性剤が、オクチルフェノールエトキシレート、ノニルフェノールエトキシレート、これらの組み合わせ、およびこれらの誘導体からなる群から選択される、上記項目のうちのいずれかに記載の伝導性組成物。
（項目１０）前記オクチルフェノールエトキシレートが、オクトキシノール−７およびオクトキシノール−９からなる群から選択される、上記項目のうちのいずれかに記載の伝導性組成物。
（項目１１）前記オクトキシノール−７が、約２５０ｃｐｓ〜約４００ｃｐｓの有効粘度を有する前記組成物を提供する、上記項目のうちのいずれかに記載の伝導性組成物。
（項目１２）前記オクトキシノール−９が、約４００ｃｐｓ〜約１１００ｃｐｓの有効粘度を有する前記組成物を提供する、上記項目のうちのいずれかに記載の伝導性組成物。
（項目１３）前記ノニルフェノールエトキシレートが、ノノキシノール−７およびノノキシノール−９からなる群から選択される、項目９に記載の伝導性組成物。
（項目１４）前記ノノキシノール−７が、約１５００ｃｐｓ〜約４８００ｃｐｓの有効粘度を有する前記組成物を提供する、上記項目のうちのいずれかに記載の伝導性組成物。
（項目１５）前記ノノキシノール−９が、約１２００ｃｐｓ〜約４０，０００ｃｐｓの有効粘度を有する前記組成物を提供する、上記項目のうちのいずれかに記載の伝導性組成物。
（項目１６）前記コンディショニング剤がシリカを含む、上記項目のうちのいずれかに記載の伝導性組成物。
（項目１７）生物医学的電極であって、以下：
基材；および
該基材上の伝導性組成物の層
を含み、該伝導性組成物は上記項目のうちのいずれかに記載の伝導性組成物を含む、生物医学的電極。
（項目１８）伝導性組成物を形成するための方法であって、以下の工程：
ａ）約１５重量％〜約５０重量％の湿潤剤または湿潤剤の混合物；
アクリル酸、メタクリル酸、イタコン酸、トランス−桂皮酸、クロトン酸、リノール酸、リノレン酸、マレイン酸、ソルビン酸、１つ以上のこれらの塩、および、これらの組み合わせからなる群から選択される、約１重量％〜約２０重量％の有機酸、ならびに、約１５重量％〜約４５重量％の２−アクリルアミド−２−メチルプロパンスルホン酸ナトリウム塩、を含む約１８重量％〜約４５重量％のモノマーの組み合わせ；
約０．０１重量％〜約０．５重量％の界面活性剤；
約０．０５重量％〜約７重量％のコンディショニング剤
を含む、モノマー反応混合物を調製する工程；ならびに
（ｂ）該モノマーまたはモノマーの組み合わせを重合させ、約２５０ｃｐｓ〜約４０，０００ｃｐｓの粘度を有する伝導性組成物として共重合体を形成する工程
を含む、方法。
（項目１９）約０．１％〜約８％の電解質または電解質の混合物をさらに含む上記項目のうちのいずれかに記載の方法。
（項目２０）水酸化アンモニウム、水酸化ナトリウム、水酸化カリウム、水酸化リチウム、および、これらの組み合わせからなる群から選択される中和剤をさらに含む、上記項目のうちのいずれかに記載の方法。
（項目２１）ビス−アクリルアミド、メタクリルアミド、ジエチレングリコールジアクリレート、ジエチレングリコールジメタクリレート、トリメチロールプロパントリアクリレート、トリメチロールプロパントリメタクリレート、エトキシ化トリメチロールプロパントリアクリレート、エトキシ化トリメチロールプロパントリメタクリレート、ペンタエリトリトールトリアクリレート、ペンタエリトリトールトリメタクリレート、ペンタエリトリトールテトラアクリレート、ペンタエリトリトールテトラメタクリレート、ポリエチレングリコールジアクリレート、ポリエチレングリコールジメタクリレート、および、これらの組み合わせからなる群から選択される架橋剤をさらに含む、上記項目のうちのいずれかに記載の方法。
（項目２２）２，２−アゾビスイソブチロニトリル、１−ヒドロキシシクロヘキシルフェニルケトン、２−ヒドロキシ−２−メチル−１−フェニルプロパン−１−オン、２−ヒドロキシ−１−［４−（２−ヒドロキシエトキシ）フェニル］−２−メチル−１−プロパン−１−オン、２，２−ジメトキシ−２−フェニルアセトフェノン、ベンゾフェノン、および、これらの組み合わせからなる群から選択される重合開始剤をさらに含む、上記項目のうちのいずれかに記載の方法。
（項目２３）前記モノマー反応混合物が約２０重量％〜約３０重量％の２−アクリルアミド−２−メチルプロパンスルホン酸ナトリウム塩、および、約５重量％〜１０重量％のアクリル酸を含む、上記項目のうちのいずれかに記載の方法。
（項目２４）前記湿潤剤がグリセロールを含み、前記中和剤が水酸化ナトリウムを含む、上記項目のうちのいずれかに記載の方法。
（項目２５）前記界面活性剤が、オクチルフェノールエトキシレート、ノニルフェノールエトキシレート、これらの誘導体、およびこれらの組み合わせからなる群から選択される、上記項目のうちのいずれかに記載の方法。
（項目２６）前記オクチルフェノールエトキシレートが、オクトキシノール−７およびオクトキシノール−９からなる群から選択され、前記伝導性組成物が約２５０ｃｐｓ〜約１５００ｃｐｓの粘度を有する、上記項目のうちのいずれかに記載の方法。
（項目２７）前記ノニルフェノールエトキシレートが、ノノキシノール−７およびノノキシノール−９からなる群から選択され、前記伝導性組成物が約５００ｃｐｓ〜約４０，０００ｃｐｓの粘度を有する、上記項目のうちのいずれかに記載の方法。
（項目２８）前記コンディショニング剤がシリカを含む、上記項目のうちのいずれかに記載の方法。
【０００７】
（摘要）
医療用電極と共に使用するための伝導性組成物が提供される。伝導性組成物は、伝導性組成物の表面張力を減らすこと、および、伝導性組成物の粘度を増加させることの両方を可能にする界面活性剤を利用する。また、これらの伝導性組成物を調製する方法も提供される。
【０００８】
（概要）
約１５重量％〜約５０重量％の湿潤剤または湿潤剤の混合物；
ポリマー形態において、約１重量％〜約２０重量％の第１モノマー：
（ここで、第１モノマーは、アクリル酸、メタクリル酸、イタコン酸、トランス−桂皮酸、クロトン酸、リノール酸、リノレン酸、マレイン酸、ソルビン酸、および、これらの組み合わせ、１つ以上のこれらの塩からなる群から選択される有機酸の混合物を含む）、
および、約１５重量％〜約４５重量％の第２モノマー：
（ここで、第２モノマーは１つ以上の式ＣＨ２＝Ｃ（Ｏ）ＸＲのモノマーであり、ここで、ＸはＯまたはＮＨであり、Ｒは、非置換または置換された約１〜約５個の炭素原子のアルキル基である）
を含む約１８％〜約４５％のモノマーの組み合わせ；
約２５０ｃｐｓ〜約４０，０００ｃｐｓの粘度を有する組成物を提供可能な約０．０１％〜約０．５％の界面活性剤；ならびに、
約０．０５重量％〜約７重量％のコンディショニング剤（ｃｏｎｄｉｔｉｏｎｉｎｇ  ａｇｅｎｔ）を含む、伝導性組成物が提供される。本開示の伝導性組成物の層を有する基材を含む生物医学的電極もまた、提供される。
【０００９】
本開示の界面活性剤は、伝導性組成物の粘度を増加させ、表面張力を低下させる。適した界面活性剤としては、オクチルフェノールエトキシレート、ノニルフェノールエトキシレート、これらの組み合わせ、およびこれらの誘導体が挙げられる。
【００１０】
伝導性組成物を形成する方法もまた提供される。そのような方法は、実施形態において、約１５重量％〜約５０重量％の湿潤剤または湿潤剤の混合物；
アクリル酸、メタクリル酸、イタコン酸、トランス−桂皮酸、クロトン酸、リノール酸、リノレン酸、マレイン酸、ソルビン酸、１つ以上のこれらの塩、および、これらの組み合わせからなる群から選択される約１重量％〜約２０重量％の有機酸、ならびに、約１５重量％〜約４５重量％の２−アクリルアミド−２−メチルプロパンスルホン酸ナトリウム塩、を含む約１８重量％〜約４５重量％のモノマーの組み合わせ；
約０．０１重量％〜約０．５重量％の界面活性剤；
約０．０５重量％〜約７重量％のコンディショニング剤を含有するモノマー反応混合物を調製する工程、ならびに、
モノマーまたはモノマーの組み合わせを重合させ、約２５０ｃｐｓ〜約４０，０００ｃｐｓの粘度を有する伝導性組成物としてコポリマーを形成する工程、
を包含し得る。
【発明の効果】
【００１１】
医療用電極と共に使用するための伝導性組成物、および、これらの伝導性組成物を調製する方法が提供される。
【図面の簡単な説明】
【００１２】
【図１】図１は、本開示の伝導性組成物を含む医療用電極の、上平面図である。
【図２】図２は、図１の医療用電極の横断面図である。
【図３】図３は、スナップ式（ｓｎａｐ）医療用電極の横断面図である。
【発明を実施するための形態】
【００１３】
（詳細な説明）
明細書および特許請求の範囲において、文脈が別途指示していない場合、用語第１モノマー、第２モノマー、湿潤剤、電解質、重合開始剤、重合禁止剤、架橋剤、中和剤、塩、界面活性剤、コンディショニング剤、および同様の用語もまた、そのような物質の混合物を含む。別途特定されない場合、全てのパーセンテージは重量でのパーセンテージであり、全ての温度は摂氏度（セルシウス度）である。
【００１４】
（伝導性組成物）
時にはヒドロゲルまたは伝導性ヒドロゲルとして知られる、伝導性組成物は、湿潤剤、電解質、第１モノマー（ここで、第１モノマーは、有機酸（例えば、アクリル酸、メタクリル酸、イタコン酸、トランス−桂皮酸、クロトン酸、リノール酸、リノレン酸、マレイン酸、ソルビン酸、１つ以上のこれらの塩、ならびに、これらの組み合わせ、および／またはこれらの塩）の混合物であり得る）、および、第２モノマー（ここで、第２モノマーは、１つ以上の式ＣＨ２＝Ｃ（Ｏ）ＸＲのモノマーであり得、ここで、ＸはＯまたはＮＨであり、Ｒは、非置換または置換された約１〜約５個の炭素原子のアルキル基である）；界面活性剤；コンディショニング剤；重合開始剤；中和剤（例えば、水酸化ナトリウム）；水；任意の架橋剤；ならびに任意の重合禁止剤、を含むモノマー反応混合物を重合させることにより、調製される。モノマー反応混合物のｐＨ、および生じる伝導性組成物のｐＨは、約５±０．２であり得、実施形態において約２〜約６、他の実施形態において約２．６〜約５であり得る。本開示の伝導性組成物を含む医療用電極は、ＡＮＳＩ／ＡＡＭＩ規格ＥＣ  １２：２０００を満たしており、密閉されたパッケージ（例えば、密閉された多弁袋（ｐｏｌｙｆｏｉｌ  ｐｏｕｃｈ））中での約７０℃で約１２０日間の保管前も後も、組成物からの水の損失を防ぐ。
【００１５】
伝導性組成物は、湿潤剤または湿潤剤の混合物を含み得る。湿潤剤は、不揮発性、非毒性、室温で水溶性または水混和性の粘性液体であり得る。適した湿潤剤としては、多価アルコール、例えば、グリセロール、ソルビトール、エチレングリコール、プロピレングリコール、ポリエチレングリコール（例えば、ＰＥＧ４００およびＰＥＧ６００）、ポリ（プロピレングリコール）ならびに、これらの混合物が挙げられる。いくつかの実施形態において、湿潤剤は、ポリエチレングリコール、ソルビトール、グリセロール、および、これらの混合物を含み得る。実施形態において、湿潤剤は、伝導性組成物の約１５重量％〜約５０重量％の量で存在し得、他の実施形態において、伝導性組成物の約２０重量％〜約４０重量％の量で存在し得る。
【００１６】
伝導性組成物はまた、電解質または電解質の混合物を含み得る。電解質は、塩、例えば、塩化リチウム、塩化ナトリウム、塩化カリウム、酢酸マグネシウム、酢酸アンモニウム、および／または、これらの混合物であり得る。いくつかの実施形態において、電解質は、塩化カリウムを含み得る。実施形態において、電解質は、コーティング組成物の約０．１重量％〜約８重量％の量で存在し得、他の実施形態において、コーティング組成物の約１重量％〜約４重量％の量で存在し得る。
【００１７】
実施形態において、伝導性組成物はモノマー混合物を含み得る。モノマー混合物は、第１モノマー、第２モノマー、および、必要に応じて、架橋剤を含み得る。第１モノマーは有機酸、例えば、アクリル酸、メタクリル酸、イタコン酸、トランス−桂皮酸、クロトン酸、リノール酸、マレイン酸、ソルビン酸、１つ以上のこれらの塩、ならびに、これらの組み合わせを含み得る。塩は、例えば、アクリル酸塩、メタクリル酸塩、イタコン酸塩、桂皮酸塩、クロトン酸塩、リノール酸塩、マレイン酸塩、およびソルビン酸塩が挙げられ得る。それゆえ、重合により産生されるポリマーは、ポリマーの主鎖に直接結合する酸アクリレート部分（−ＣＯ２Ｈおよび／または−ＣＯ２Ｍであって、Ｍはカチオン（例えば、ナトリウムイオン、カリウムイオン、リチウムイオン、アンモニウムイオンまたは置換アンモニウムイオンなど）である）を含み得る。
【００１８】
実施形態において、第２モノマーは１つ以上の式ＣＨ２＝Ｃ（Ｏ）ＸＲのモノマーであり得、ここで、ＸはＯまたはＮＨであり、Ｒは、非置換または置換された約１〜約５個の炭素原子のアルキル基である。それゆえ、重合により産生されるポリマーは、ポリマー主鎖に直接結合する構造−Ｃ（Ｏ）ＸＲの基を含み得る。
【００１９】
適した非置換アルキル基としては、メチル、エチル、ｎ−プロピル、ｎ−ブチル、およびｎ−ペンチルが挙げられる。置換アルキル基中に存在し得る適した置換基としては、ハロ（例えば、Ｆ、Ｃｌ、またはＢｒ）、シアノ、カルボン酸およびその塩（すなわち、−ＣＯ２Ｈまたは−ＣＯ２Ｍであって、Ｍはカチオンである）、ホスフェートおよびその塩、ならびに、スルホン酸およびその塩が挙げられる。そのような置換アルキル基の例としては、（３−スルホプロピル）アクリル酸エステル、カリウム塩が挙げられる。実施形態において、第２モノマーは、２−アクリルアミド−２−メチルプロパンスルホン酸（ＡＭＰＳ）（ＣＨ２＝ＣＨ−ＣＯＮＨＣ（ＣＨ３）２−ＣＨ２−ＳＯ３Ｈ）、および／またはその塩を含み得る。例示的な塩としては、ナトリウム塩、リチウム塩、カリウム塩、アンモニウム塩、および、置換アンモニウム塩、ならびにこれらの組み合わせが挙げられる。
【００２０】
実施形態において、モノマー混合物は、反応混合物の約１８重量％〜約４５重量％の量で存在し得、実施形態において、反応混合物の約２０重量％〜約４０重量％の量で存在し得る。重合反応に続いて、伝導性組成物は、約１８重量％〜約４５重量％の生じたモノマー混合物もしくはモノマーの組み合わせ、または、実施形態においてポリマーを含み得、他の実施形態において、約２０重量％〜約４０重量％のポリマーを含み得る。組成物のパーセンテージの計算において、アクリル酸およびアクリル酸塩（単数または複数）はアクリル酸として計算され、そして、２−アクリルアミド−２−メチルプロパンスルホン酸および／またはその塩（単数または複数）が存在するとき、それらは２−アクリルアミド−２−メチルプロパンスルホン酸のナトリウム塩（ＮａＡＭＰＳ）として計算される。
【００２１】
実施形態において、第１モノマーはモノマー混合物中に約１重量％〜約２０重量％の量で存在し得、他の実施形態において、モノマー混合物中に約５重量％〜約１０重量％の量で存在し得る。実施形態において、第２モノマーは、モノマー混合物中に約１５重量％〜約４５重量％の量で存在し得、他の実施形態において、モノマー混合物中に２０重量％〜約３０重量％の量で存在し得る。１つの実施形態において、アクリル酸および／またはその塩（単数または複数）は、モノマー混合物の約３重量％を構成し、第２モノマー（例えば、２−アクリルアミド−２−メチルプロパンスルホン酸および／またはその塩（単数または複数））は、モノマー混合物の約３０重量％を構成し得る。
【００２２】
実施形態において、第２モノマーはＮａＡＭＰＳ（ＣＨ２＝ＣＨ−ＣＯＮＨＣ（ＣＨ３）２−ＣＨ２−ＳＯ３−Ｍ＋）であり得る。実施形態において、第１モノマー（アクリル酸および／またはその塩（単数または複数）であって、アクリル酸として計算される）は、全体量の約１重量％〜約２０重量％の量で存在し得、他の実施形態において、全体量の約５重量％〜約１０重量％の量で存在し得る。実施形態において、ＮａＡＭＰＳ（ＮａＡＭＰＳとして計算される）は、全体量の約１５重量％〜約４５重量％の量で存在し得、他の実施形態において、全体量の約２０重量％〜約３０重量％の量で存在し得る。１つの実施形態において、第１モノマーは、モノマー混合物の約３重量％〜約５重量％の量で存在し得、ＮａＡＭＰＳは、全体量の約２２重量％〜約２８重量％の量で存在し得る。
【００２３】
本開示によると、伝導性組成物は、伝導性組成物を濃くする、すなわち、伝導性組成物の粘度を増加させる一方で、同時に伝導性組成物の表面張力を減少させることを共に達成する界面活性剤を含む。生じた粘度は非常に擬塑性（ｐｓｅｕｄｏｐｌａｓｔｉｃ）であり、このことは、当業者の理解し得る範囲内で、様々な種類のコーター（ｃｏａｔｅｒ）による伝導性組成物の効果的なコーティングを可能にする。界面活性剤に起因する表面張力の減少はまた、コーティング組成物が薄層フィルムとしてコーティングされることを可能にする。同時に、粘度の増加は、追加の補助物質（例えば、スクリムまたは同様の成分）を必要とせずに、疎水性フィルム上への伝導性組成物の塗布を可能にする。
【００２４】
実施形態において、界面活性剤は、オクチルフェノールエトキシレート、ノニルフェノールエトキシレート、これらの誘導体、および、これらの組み合わせを含み得る。適したオクチルフェノールエトキシレートとしては、オクトキシノール−７およびオクトキシノール−９が挙げられる。オクトキシノール−７は、ＴＲＩＴＯＮ（登録商標）Ｘ１１４としても知られ、ＤＯＷ  Ｃｈｅｍｉｃａｌ  Ｃｏｒｐｏｒａｔｉｏｎから市販される。オクトキシノール−９は、ＴＲＩＴＯＮ（登録商標）Ｘ１００としても知られ、ＤＯＷ  Ｃｈｅｍｉｃａｌ  Ｃｏｒｐｏｒａｔｉｏｎから市販される。適したノニルフェノールエトキシレートとしては、ノノキシノール−７およびノノキシノール−９が挙げられる。ノノキシノール−７は、ＴＥＲＧＩＴＯＬ（登録商標）ＮＰ−７としても知られ、ＤＯＷ  Ｃｈｅｍｉｃａｌ  Ｃｏｒｐｏｒａｔｉｏｎから市販される。ノノキシノール−９は、ＴＥＲＧＩＴＯＬ（登録商標）ＮＰ−９としても知られ、ＤＯＷ  Ｃｈｅｍｉｃａｌ  Ｃｏｒｐｏｒａｔｉｏｎから市販される。
【００２５】
濃くすること、および表面張力の減少を可能にする界面活性剤は、本開示の伝導性組成物中に少量で存在し得る。実施形態において、伝導性組成物は、上記界面活性剤を約０．０１重量％〜約０．５重量％の量で含み得、他の実施形態において、約０．０６重量％〜約０．２重量％の量で含み得、さらに他の実施形態において、約０．０８重量％〜約０．１５重量％の量で含み得る。
【００２６】
伝導性組成物はまた、コンディショニング剤を含み得る。適したコンディショニング剤としては、シリカ、粉末炭素、カオリン粘土、粉末セルロース、および、これらの組み合わせなどが挙げられる。コンディショニング剤は、伝導性組成物の約０．０５重量％〜約７重量％の量で存在し得、実施形態において、伝導性組成物の約１重量％〜約６重量％の量で存在し得る。いずれの理論にも束縛されることを望まないが、シリカは、上記の界面活性剤と用いて観察される、粘度増加の発生において重要であり得る。
【００２７】
必要に応じて、モノマー反応混合物は、実施形態において、約０．１重量％以下の架橋剤または架橋剤の混合物の有効量を含み得る。架橋剤の有効量とは、所望される物理的特性（例えば、干渉（ｃｏｈｅｒｅｎｃｅ）特性、付着特性、および電気的特性）を有する伝導性組成物を産生する量である。
【００２８】
適した架橋剤としては、エチレン系不飽和のラジカル重合可能な基を１つより多く含むラジカル重合可能なモノマーが挙げられる。架橋剤の有効量は、混合物中で溶解可能であり得る。ラジカル開始重合により重合可能な数多くの架橋剤は、当業者の理解し得る範囲内である。架橋剤としては、例えば、ビス−アクリルアミドおよびメタクリルアミド（例えば、Ｎ，Ｎ’−メチレン  ビス−アクリルアミド）；ポリオールのアクリル酸エステルおよびポリオールのメタクリル酸エステル（例えば、エチレングリコールジアクリレートおよびエチレングリコールジメタクリレート、ジエチレングリコールジアクリレートおよびジエチレングリコールジメタクリレート、トリメチロールプロパントリアクリレートおよびトリメチロールプロパントリメタクリレート、エトキシ化トリメチロールプロパントリアクリレートおよびエトキシ化トリメチロールプロパントリメタクリレート）；ペンタエリトリトールトリアクリレートおよびペンタエリトリトールトリメタクリレート、ペンタエリトリトールテトラアクリレートおよびペンタエリトリトールテトラメタクリレート、ポリエチレングリコールジアクリレートおよびポリエチレングリコールジメタクリレート（例えば、約２００〜約６００の分子量を有するポリエチレングリコールのジアクリレートおよびジメタクリレート）、これらの組み合わせなどが挙げられる。実施形態において、架橋剤は、Ｎ，Ｎ’−メチレン  ビス−アクリルアミド［（ＣＨ２＝ＣＨＣＯＮＨ）２ＣＨ２］を含み得る。
【００２９】
架橋剤は、処理速度を上げるためにモノマー反応混合物へ、例えば、１％脱イオン水溶液として加えられ得る。架橋剤の量は、加えられる架橋剤を含有する溶液の量としてではなく、加えられる架橋剤の量として計算される。架橋剤を溶かす水は、混合物中に存在する水の一部とみなされる。
【００３０】
必要とされる量は、例えば、架橋剤の分子量、架橋剤中に存在するエチレン系不飽和のラジカル重合可能基の数、モノマー混合物中に存在するラジカル重合可能モノマーの量などに依存するけれども、架橋剤が存在する場合、架橋剤の量は、上記の通りに計算され、モノマー混合物の全重量の約０．０１重量％〜約０．０８重量％であり得、実施形態において、モノマー混合物の全重量の約０．０２重量％〜約０．０５重量％であり得る。
【００３１】
モノマー反応混合物はまた、重合開始剤の有効量を含み得る。有効量は、重合の条件の下、モノマーの効率的な重合を生じさせる量であり、所望される物理的特性および化学的特性を有する伝導性組成物を産生する。数多くのラジカル重合開始剤が、当業者の理解し得る範囲内である。重合開始剤は、単一の化合物または化合物の混合物であり得る。例えば、熱および／または光ラジカル重合開始剤が使用され得る。適した熱ラジカル重合開始剤としては、アゾ化合物、例えば、２，２−アゾビスイソブチロニトリル（ＡＩＢＮ）が挙げられる。適した光ラジカル重合開始剤としては、Ｂ．Ｍ．ＭｏｎｒｏｅおよびＧ．Ｃ．Ｗｅｅｄによる「Ｐｈｏｔｏｉｎｉｔｉａｔｏｒｓ  ｆｏｒ  Ｆｒｅｅ−Ｒａｄｉｃａｌ−Ｉｎｉｔｉａｔｅｄ  Ｐｈｏｔｏｉｍａｇｉｎｇ  Ｓｙｓｔｅｍｓ」，Ｃｈｅｍ．Ｒｅｖ．，９３，４３５−４４８（１９９３）、ならびに、Ｃｈｅｍｉｓｔｒｙ  ａｎｄ  Ｔｅｃｈｎｏｌｏｇｙ  ｏｆ  ＵＶ  ａｎｄ  ＥＢ  Ｆｏｒｍｕｌａｔｉｏｎ  ｆｏｒ  Ｃｏａｔｉｎｇｓ，  Ｉｎｋｓ，  ａｎｄ  Ｐａｉｎｔｓ中の、Ｋ．Ｋ．Ｄｉｅｔｌｉｋｅｒによる「Ｆｒｅｅ  Ｒａｄｉｃａｌ  Ｐｏｌｙｍｅｒｉｚａｔｉｏｎ」，Ｐ．Ｋ．Ｔ．Ｏｌｄｒｉｎｇ，編，ＳＩＴＡ  Ｔｅｃｈｎｏｌｏｇｙ  Ｌｔｄ．，Ｌｏｎｄｏｎ，１９９１，Ｖｏｌ．３，ｐｐ．５９−５２５に開示されるものが挙げられる。
【００３２】
重合開始剤はまた、光分解によりラジカルを発生するもの（例えば、ベンゾイン誘導体、ベンゾフェノン、アシルホスフィンオキシド、光酸化還元系など、およびこれらの組み合わせ）も含み得る。酸化還元反応の結果としてラジカルを発生する適した開始剤としては、酸化剤および還元剤の組み合わせが挙げられ得る。適した酸化剤としては、ペルオキソ二硫酸カリウム、過酸化水素、ｔ−ブチルヒドロペルオキシド、クミルヒドロペルオキシド、ベンゾイルペルオキシド、ｐ−メンタンヒドロペルオキシドなど、およびこれらの組み合わせが挙げられ得る。適した還元剤としては、Ｆｅ（ＩＩ）の塩（すなわち、硫酸鉄（ＩＩ）７水和物を含む硫酸鉄（ＩＩ））、Ｔｉ（ＩＩＩ）の塩、チオ硫酸カリウム、亜硫酸水素カリウム、過硫酸カリウム、二亜硫酸カリウム、アスコルビン酸およびその塩、シュウ酸およびその塩、過酸化水素、デキストロースなど、これらの組み合わせなどが挙げられ得る。
【００３３】
実施形態において、光ラジカル重合開始剤は、例えば、１−ヒドロキシシクロヘキシルフェニルケトン（ＨＣＰＫ，ＩＲＧＡＣＵＲＥ（登録商標）１８４）；２−ヒドロキシ−２−メチル−１−フェニルプロパン−１−オン（ＤＡＲＯＣＵＲ（登録商標）１１７３）；２−ヒドロキシ−１−［４−（２−ヒドロキシエトキシ）フェニル］−２−メチル−１−プロパン−１−オン（ＩＲＧＡＣＵＲＥ（登録商標）２９５９）、２，２−ジメトキシ−２−フェニルアセトフェノン（ベンジルジメチルケタール，ＢＤＫ，ＩＲＧＡＣＵＲＥ（登録商標）６５１），５０重量％のベンゾフェノンおよび５０重量％の１−ヒドロキシシクロヘキシルフェニルケトン（ＩＲＧＡＣＵＲＥ（登録商標）５００）の混合物、これらの組み合わせなどが挙げられ得る。実施形態において、モノマー反応混合物は、重合開始剤をモノマー反応混合物の約０．０５重量％〜約１重量％の量で含み得、他の実施形態において、モノマー反応混合物の約０．２重量％〜約０．６重量％の量で含み得る。実施形態において、約３％の重合禁止剤が２−プロパノール溶液へ加えられ得、溶解性を促進させ得る。
【００３４】
モノマー反応混合物はまた、中和剤も含み得る。塩基（例えば、水酸化物、アミン、ルイス塩基、およびこれらの混合物）が中和剤として使用され得る。中和剤は、塩基、例えば、水酸化アンモニウム、水酸化ナトリウム、水酸化カリウム、水酸化リチウム、これらの組み合わせなどであり得る。有機酸および／または第２モノマー（例えば、２−アクリルアミド−２−メチルプロパンスルホン酸）が、酸形態で少なくとも部分的に混合物へ加えられる場合、酸の一部を中和し、その結果、混合物のｐＨが約３〜約６となるように混合物へ中和剤を加える必要があり得る。１つの実施形態において、モノマー反応混合物中の全ての２−アクリルアミド−２−メチルプロパンスルホン酸が中和される（すなわち、酸としてではなく、塩として存在する）。したがって、２−アクリルアミド−２−メチルプロパンスルホン酸がモノマー反応混合物へ加えられ得、中和剤の添加により中和され得る。
【００３５】
あるいは、第２モノマーの塩（単数または複数）（例えば、ナトリウム塩）が加えられ得、その結果、第２モノマーの酸形態を塩へ変換するための中和剤の添加は不必要である。いくつかの実施形態において、酸の部分（例えば、アクリル酸）のみが、中和される（すなわち、塩として存在する）。結果として、アクリル酸が加えられる場合、中和剤は、アクリル酸の一部を、塩または塩の混合物へ変換する必要があり得る。
【００３６】
あるいは、アクリル酸、および、塩または塩の混合物の適切な混合物が加えられ得、その結果、アクリル酸の一部を、塩または塩の混合物へ変換する中和剤の添加は不必要である。実施形態において、約１０ｍｏｌ％〜約６０ｍｏｌ％のアクリル酸が、他の実施形態において、約２５ｍｏｌ％〜約５０ｍｏｌ％のアクリル酸が、モノマー反応混合物中で塩として存在し得る。
【００３７】
アクリル酸およびＮａＡＭＰＳがモノマー反応混合物中に存在するとき、中和剤（実施形態において、水酸化ナトリウム）が加えられ得る。加えられる中和剤の量は、混合物中のすべてのアクリル酸を中和するのに必要な量未満であり得、その結果、生じる混合物は、約３〜約６のｐＨを有する。実施形態において、約１０ｍｏｌ％〜約６０ｍｏｌ％のアクリル酸が、他の実施形態において、約２５ｍｏｌ％〜約５０ｍｏｌ％のアクリル酸が、中和剤により中和され得る。
【００３８】
水酸化ナトリウムが中和剤として使用される場合、実施形態において、約０．１重量％〜約３．５重量％の水酸化ナトリウム（乾燥重量）が混合物へ加えられ得る。水酸化ナトリウムは、好都合なことに、水溶液（例えば、５０重量％水酸化ナトリウム水溶液）として混合物へ加えられ得る。
【００３９】
水は混合物中に存在し得る。水の量は、任意の成分中に存在するいずれの水分、および、水溶液（例えば、モノマー、架橋剤、中和剤、湿潤剤など）中の成分と共に加えられるいずれの水分を含む。
【００４０】
当業者に明らかであるように、中和剤が、有機酸および／または第２モノマーを中和するために加えられるとき、水が中和反応により生じる。中和反応により産生される水が、もし存在して、含まれる場合、それゆえに、混合物は約６重量％〜約４０重量％の水を有し得る。酸の部分的中和により産生される水が含まれないとき、混合物は、約５重量％〜約３５重量％の水を有し得る。
【００４１】
ラジカル開始剤に加えて、少量のラジカル重合禁止剤は、１つ以上のモノマー、および／または、架橋剤中に存在し得、そして／あるいは、反応混合物の早期重合を防ぐために混合物へ加えられ得る。実施形態において、ラジカル重合禁止剤は、例えば、ヒドロキノン、４−メトキシフェノール、ジ−ｔ−ブチル−ｐ−クレゾール、ピロガロール、ｔ−ブチルカテコール、ベンゾキノン、４，４’−チオ−ビス−（３−メチル−６−ｔ−ブチルフェノール）、および２，２’−メチレン−ビス−（４−メチル−６−ｔ−ブチルフェノール）を含み得る。存在する場合、重合禁止剤の量は、混合物の約０．０１重量％〜約５重量％であり得る。伝導性組成物の他の慣例的成分は、モノマー反応混合物中に存在し得るか、または、重合反応後に伝導性組成物へ加えられ得る。
【００４２】
上記成分のモノマー反応混合物は、任意の適した基材（任意の層、または、電極の構成部分を含む）に塗布され得る。モノマー反応混合物は、剥離ライナー、例えば、シリコン処理された剥離基材（例えば、シリコーンコーティングされたポリエチレンテレフタレートフィルム）、または他の基材上に重合前に塗布され得る。ラジカル重合は、例えば、熱ラジカル重合開始剤が混合物中に存在する場合は混合物を加熱することにより、または、光ラジカル重合開始剤が混合物中に存在する場合は化学線に混合物をさらすことにより、開始され得る。
【００４３】
また、ラジカル重合は、例えば、酸化還元系（酸化剤、および、還元形態および酸化形態を有するキレート可能金属還元剤を含む）の存在下、水性重合媒体中で開始され得る。酸化剤として、過硫酸塩（例えば、過硫酸アンモニウム、過硫酸ナトリウム、もしくは過硫酸カリウム）、または、過酸化水素が使用され得る。キレート可能金属還元剤として、塩（例えば、硫酸鉄（ＩＩ））、または、複塩（例えば、硫酸鉄（ＩＩ）アンモニウム）が使用され得る。他の同様の酸化成分、および、記載された種類の他のキレート可能金属還元剤もまた、使用され得る。
【００４４】
上記の通り、上記の界面活性剤の使用は、伝導性組成物に薄層フィルムとして伝導性組成物を塗布可能にする表面張力の減少を提供する一方で、同時に、伝導性組成物は、追加の補助層（例えば、スクリム、補強（ｒｅｉｎｆｏｒｃｉｎｇ）フィルムなど）無しで塗布が可能になる粘度を有する。
【００４５】
光により開始するために、光ラジカル重合開始剤の吸収帯と重なるスペクトル領域中の波長を提供する、都合の良い任意の化学線の供給源（単数または複数）が、重合を活性化するために使用され得る。放射線は、天然または人工、単色または多色、非干渉性または干渉性であり得、そして、高効率のために、重合開始剤の吸収帯へきっちりと波長が一致するべきである。従来の光源としては、蛍光ランプ、水銀ランプ、金属添加ランプ（ｍｅｔａｌ  ａｄｄｉｔｉｖｅ  ｌａｍｐ）、およびアークランプが挙げられる。有用なレーザーとしては、その発する光が、光ラジカル重合開始剤の吸収帯の範囲内である、または、吸収帯に重なるものが挙げられる。
【００４６】
混合物は重合前に脱気され得、そして／または、重合が不活性雰囲気下実行され得るが、重合前に混合物を脱気する、または、不活性雰囲気下で重合を実行する必要は無い。
【００４７】
重合後、生じた伝導性組成物は、伝導性基材へ移され得る。あるいは、伝導性組成物は、伝導性基材、および、使用準備が整うまで伝導性組成物を保護するためにしかるべき場所に残される剥離ライナーに付着され得る。
【００４８】
本開示の伝導性組成物の粘度は、伝導性組成物を形成するために利用される成分（もしあるのであれば、利用される界面活性剤およびコンディショニング剤を含む）に応じて変化し得る。適した粘度は、約５０ｃｐｓ〜約４０，０００ｃｐｓであり得、実施形態において、約２５０ｃｐｓ〜約４０，０００ｃｐｓであり得る。
【００４９】
オクチルフェノールエトキシレートが界面活性剤として利用される実施形態において、伝導性組成物は約２５０ｃｐｓ〜約１５００ｃｐｓの粘度を有し得、実施形態において、約３００ｃｐｓ〜約１５００ｃｐｓの粘度を有し得る。例えば、オクトキシノール−７が界面活性剤として利用される場合、本開示の伝導性組成物は、約２５０ｃｐｓ〜約４００ｃｐｓの粘度を有し得、実施形態において、約３００ｃｐｓ〜約４００ｃｐｓの粘度を有し得る。オクトキシノール−９が界面活性剤として利用される場合、本開示の伝導性組成物は、約４００ｃｐｓ〜約１１００ｃｐｓの粘度を有し得、実施形態において、約５５０ｃｐｓ〜約１１００ｃｐｓの粘度を有し得る。
【００５０】
ノニルフェノールエトキシレートが界面活性剤として利用される場合、伝導性組成物は約５００ｃｐｓ〜約４０，０００ｃｐｓの粘度を有し得、実施形態において、約１０００ｃｐｓ〜約２５，０００ｃｐｓの粘度を有し得る。例えば、ノノキシノール−７が界面活性剤として利用される場合、本開示の伝導性組成物は約１５００ｃｐｓ〜約４８００ｃｐｓの粘度を有し得、実施形態において、約１５００ｃｐｓ〜約３１００ｃｐｓの粘度を有し得る。ノノキシノール−９が界面活性剤として利用される場合、本開示の伝導性組成物は約１２００ｃｐｓ〜約４０，０００ｃｐｓの粘度を有し得、実施形態において、約２１００ｃｐｓ〜約４０，０００ｃｐｓの粘度を有し得る。
【００５１】
本開示の伝導性組成物は、様々な応用に向けた医療用装置と共に使用され得る医療用電極（例えば、心臓の活動をモニターするため、および、心臓の異常を診断するための心電図モニター装置（ＥＣＧ）用電極（つまみ式およびスナップ式）；脳波図（ＥＥＧ）用電極；疼痛管理のために使用される経皮的電気神経刺激（ＴＥＮＳ）用電極；例えば、脊柱側弯といった状態を処置するために使用される神経筋刺激（ＮＭＳ）；筋刺激用電極；創傷処置のための電極（皮膚の創傷または骨折の治癒を速める）；患者の心臓拍動の細動を止めるために哺乳類の患者の胸腔（ｃｈｅｓｔ  ｃａｖｉｔｙ）へ電気エネルギーを与えるための、除細動用電極；および、電気外科術の間に作られる切開箇所へ与えられる電気エネルギーを受け取るための分散電極）において特に有用であり得る。本開示の伝導性組成物の他の応用としては、例えば、電気外科用分散パッド；薬物送達（受動法またはイオン導入法）；外科手術前の肢節マーカー（ｌｉｍｂ  ｍａｒｋｅｒ）または領域マーカー；テープ（胸腔チューブ、ＮＧチューブ、ＩＶ、カニューレなどを固定する）；および、針またはカニューレの入口への無菌シールが挙げられる。これらの応用において使用される医療用装置は、当業者の理解し得る範囲内である。
【００５２】
（医療用電極）
医療用電極は、患者の皮膚および外部医療用装置へ、または、患者の皮膚および外部医療用装置から電気信号または電流を伝える。医療用電極は、当業者の理解し得る範囲内である。これらの電極は、基材上に伝導性組成物を含む。伝導性組成物の層は、患者の皮膚に接触する。医療用電極はまた、伝導性組成物の層へ電気的に接続され、外部医療用装置の部材へ電気的に接続されることに適合する伝導性インターフェースを含む。多くの応用に向けて、伝導性組成物はまた、患者の皮膚に付着するのに十分な粘着性があるべきである。必要とされる電極の外形および付着特性は、意図される応用（例えば、電極が透過電極（すなわち、電流もしくは電気信号を患者の体へ送る電極）、または、検出電極もしくはモニター電極（すなわち、患者の体から外部医療用装置に電気信号を送る電極）であるかどうか）に依存する。
【００５３】
図１および図２は、剥離ライナー１２上の医療用電極１０を示す。剥離ライナー１２は、剥離紙、または、蝋を塗られたもしくはコーティングされたプラスチックの剥離フィルム（例えば、シリコーンコーティングされたポリエチレンテレフタレートフィルム）である。剥離紙または剥離フィルムは、皮膚表面への電極の使用前に医療用電極１０を保護するために使用され得る。
【００５４】
より具体的には、図１および図２に示されるように、電極１０は、剥離ライナー１２が付着しており、電極上に伝導性組成物またはヒドロゲル１４を含む。電極１０はまた、伝導性部材またはインターフェース１６を含む。伝導性部材またはインターフェース１６の一部分２０は、伝導性組成物１４の上方で、外部医療用装置との機械的および電気的に接触するために広がり、伝導性経路を提供する。伝導性インターフェース１６は、伝導性組成物１４と接触する伝導性層２４を含む。伝導性インターフェース１６はまた、非伝導性層２６の側面２２上で伝導性層２４と接触する非伝導性層２６を含み得る。使用する際、剥離ライナー１２は除去される。電極１０は、患者の皮膚表面に使用され、当該技術分野において周知である任意の接続法により、外部医療用装置（示されていない）に電気的に接続される。例としては、電極１０は、「ワニ口」型クリップにより心電図モニター装置（ＥＣＧ）へ接続され得、部分２０へ付着され得る。
【００５５】
図３は、剥離ライナー３８上のスナップ式医療用電極３０の横断面図を示す。電極３０は、非伝導性裏張り３２を有し、非伝導性裏張り３２は、スナップ３４により覆われる開口３３を有する。アイレット３５は開口３３を通り抜け突き出る。スナップ３４はアイレット３５に対してしっかりとはめられる。スナップ３４およびアイレット３５は一緒になって、伝導性経路を少なくとも一部分含み、伝導性組成物３６および外部医療用装置（示されていない）の間に電気的接続を提供する。剥離ライナー３８は、使用前の伝導性組成物３６を保護する。
【００５６】
本開示の伝導性組成物、および、これらの組成物を含む医療用電極は、７０℃で１２０日間の適切なパッケージを用いる保管前も後も、医療用電極に対するＡＮＳＩ／ＡＡＭＩ規格ＥＣ  １２：２０００を満たしており、組成物からの水の損失を防ぐ。この保管条件は、水の損失を防ぐための、２０℃で約１０年間の適切なパッケージを用いる保管に等しい。
【００５７】
以下の実施例は、本開示の実施形態を例示するために提出されている。これらの実施例は、単なる例示であることが意図されており、本開示の範囲を限定することは意図されていない。また、割合およびパーセンテージは、別途指示されない場合、重量での値である。
【実施例】
【００５８】
（実施例１〜９）
伝導性組成物の調製。本開示の伝導性組成物を、以下の表１Ａ、表１Ｂ、および表１Ｃにて確認される成分を用いて調製した。簡潔には、表１Ａ、表１Ｂ、および表１Ｃに列挙される成分を１つに混合し、モノマー反応混合物を形成した。下記成分を以下の順番で加えた：第２モノマー  ＮａＡＭＰＳ溶液、架橋剤（１％Ｎ，Ｎ−メチレン  ビス−アクリルアミド（ＭＢＡ）溶液）、第１モノマー  アクリル酸溶液、電解質（塩化カリウム）、湿潤剤（グリセロール）、コンディショニング剤（シリカ）、中和剤（水酸化ナトリウム）、触媒（重合開始剤  ＩＲＧＡＣＵＲＥ（登録商標）１８４）、および、界面活性剤。混合時間は、その量に依存した。全ての成分を完全に溶解させ、そして／または、混合物が均一であったとき、モノマー反応混合物で、疎水性基材（例えば、シリコン処理剥離ライナーまたはフィルム）上をスクリム無しでコーティングした。混合物の層は、約０．０１インチ〜０．２５インチの厚さを有した。また、モノマー反応混合物を保持環（ｒｅｔａｉｎｉｎｇ  ｒｉｎｇ）中に注入し得るか、または、直接成形し得、そして、重合させ得る。
【００５９】
具体的には、伝導性組成物を以下のように調製した。第２モノマー  ＮａＡＭＰＳ溶液をきれいな６００ｍＬガラスビーカーに量り分けた。ビーカーを、３枚羽根プロペラ型混合棒を備える電気ミキサーの下に設置した。架橋剤を量り分け、モノマー溶液の混合渦（ｍｉｘｉｎｇ  ｖｏｒｔｅｘ）中へ注いだ。アクリル酸を量り分け、第２モノマー溶液の混合渦に加えた。水を量り分け、モノマー溶液の混合渦に加えた。塩を量り分け、モノマー溶液の混合渦に加えた。混合を１０分間続け、塩の完全な溶解を確実にした。
【００６０】
グリセロールを量り分け、モノマー溶液の混合渦に加えた。シリカを量り分け、モノマー溶液の混合渦へ加えた。較正されたｐＨプローブを混合渦の端に設置した。水酸化ナトリウムを滴下して加え、溶液のｐＨを約５±０．０５にした。中和熱に起因して少し温度が上昇した。しかし、中和されるモノマー溶液の温度を４０℃未満に保つよう注意した。（温度が４０℃より高くなる場合、自家重合という重大な危険がある。）次いで、ｐＨプローブを除去し、きれいにした。
【００６１】
触媒を量り分け、モノマー溶液の混合渦に加えた。１時間半混合し続け、触媒の完全な溶解を確実にし、均一な溶液を生成させた。次いで、界面活性剤をモノマー溶液の混合渦に加え、２分間混合した。
【００６２】
この段階での飛沫同伴を、混合スピードを遅くすることにより最小化した。上記溶液で、０．００６５インチのポリエチレンテレフタレート（ＰＥＴ）剥離ライナー上を、０．０２５インチの厚さでコーティングした。溶液を、キセノンアークＵＶランプで２５秒間照射した。生じたポリマーフィルムを、０．００３インチの剥離コーティングされた（ｒｅｌｅａｓｅ  ｃｏａｔｅｄ）ポリエチレンフィルムで覆った。
【００６３】
実施例１〜９のモノマー溶液および生じたフィルムのそれぞれの詳細を、以下の表１Ａ、表１Ｂ、および表１Ｃに示す。
【００６４】
【表１Ａ−１】
2010065222.tif 000002
【００６５】
【表１Ａ−２】
2010065222.tif 000003
【００６６】
【表１Ｂ】
2010065222.tif 000004
【００６７】
【表１Ｃ】
2010065222.tif 000005
それぞれの実施例、すなわち、実施例１〜９の粘度を、Ｂｒｏｏｋｆｉｅｌｄ  Ｅｎｇｉｎｅｅｒｉｎｇ  Ｌａｂｏｒａｔｏｒｉｅｓから市販される粘度計を用いて測定した。実施例１〜９における全てのモノマー溶液を、界面活性剤ノノキシノール−９と混合し、１９．５℃の温度で測定した。粘度を、２ｒｐｍ、４ｒｐｍ、１０ｒｐｍ、および２０ｒｐｍの速さでｃｐｓ（センチポアズ）単位にて測定した。実施例１〜９のそれぞれの粘度を以下の表２に要約する。
【００６８】
【表２】
2010065222.tif 000006
（実施例１０〜１４）
界面活性剤の比較。全てのモノマー溶液を、以下に示される適切な界面活性剤を用いて、上記実施例１〜９に示される通りに混合し、１９℃の温度で測定した。実施例１０は、界面活性剤を含まない対照であり、実施例１１は界面活性剤としてオクトキシノール−７を利用し、実施例１２は界面活性剤としてオクトキシノール−９を利用し、実施例１３は界面活性剤としてノノキシノール−７を利用し、実施例１４は界面活性剤としてノノキシノール−９を利用した。結果を以下の表３〜７に示す。粘度を、上記実施例１〜９に記載のＢｒｏｏｋｆｉｅｌｄ  Ｅｎｇｉｎｅｅｒｉｎｇ  Ｌａｂｏｒａｔｏｒｉｅｓから市販される粘度計を用いて測定した。
【００６９】
【表３】
2010065222.tif 000007
【００７０】
【表４】
2010065222.tif 000008
【００７１】
【表５】
2010065222.tif 000009
【００７２】
【表６】
2010065222.tif 000010
【００７３】
【表７】
2010065222.tif 000011
上記表３〜７から分かるように、いずれの界面活性剤も含まないモノマー溶液は、Ｂｒｏｏｋｆｉｅｌｄ粘度計で測定した場合、２ｒｐｍ〜２０ｒｐｍにおいて１２５ｃｐｓ〜２５０ｃｐｓであり、比較的、ニュートンの粘性であった。界面活性剤としてオクトキシノール−７を添加すると、わずかな粘度の増加（２ｒｐｍ〜２０ｒｐｍに対して２５０ｃｐｓ〜３７５ｃｐｓ）がもたらされた。界面活性剤としてオクトキシノール−９を添加すると、より擬塑性流動（ずり減粘）を有する組成物が産生し、この組成物は約２ｒｐｍで１０００ｃｐｓの粘度、および約２０ｒｐｍで約４７５ｃｐｓの粘度を有する。ノノキシノール−７およびノノキシノール−９を界面活性剤として使用すると、オクトキシノール−９より著しく高い粘度の値を得た。それらはまた、より擬塑性流動を示した。ノノキシノール−７を用いて２ｒｐｍ、２０ｒｐｍ、ノノキシノール−９を用いて２ｒｐｍ、２０ｒｐｍの粘度はそれぞれ、４７５０、１０５０、６５００、および１４００ｃｐｓであった。ノノキシノール−９によって、試験した他の界面活性剤よりも、単位重量当たりでより高い粘度を得た。
【００７４】
（実施例１５〜１８）
コンディショニング剤。伝導性組成物を、組成物へ加えるコンディショニング剤を変えて、上記実施例１〜９に従って調製した。全てのモノマー溶液を以下の表８に列挙した成分を用いて調製した。
【００７５】
【表８】
2010065222.tif 000012
溶液の粘度を、上記の実施例１〜９に記載された通りに得た。上記の実施例１５〜１８に記載されたコンディショニング剤を含むそれぞれの溶液の粘度を、界面活性剤ノノキシノール−９を添加する前と後の両方で測定した。以下の溶液を比較した：
界面活性剤として加えたノノキシノール−９、および、コンディショニング剤としてシリカを含むモノマー溶液；
界面活性剤として加えたノノキシノール−９、および、シリカの代わりにカオリンを含むモノマー溶液；
界面活性剤として加えたノノキシノール−９、および、シリカの代わりにセルロースを含むモノマー溶液；
ならびに、界面活性剤として加えたノノキシノール−９、および、シリカの代わりに炭素粉末を含むモノマー溶液。
また、粘度の結果を以下の表９に示す。
【００７６】
【表９】
2010065222.tif 000013
これまでに開示された特徴および作用、ならびに、他の特徴および作用、またはその代替の様々な実施形態は、多くの他の異なる系または応用へ、望ましく組み合され得ることが理解される。また、ここで予期していない、または、思いがけない、実施形態における様々な代替、修正、変更、または、改変は、後に当業者によりなされ得、以下の特許請求の範囲に包含されることもまた意図されている。請求項中に具体的に記載されない場合、請求項の工程または構成要素は、任意の特定の順番、数、位置、サイズ、または材料に関して、明細書または他のいずれの請求項からも、暗示または導入されるべきではない。
【図１】
2010065222.tif 000014
【図２】
2010065222.tif 000015
【図３】
2010065222.tif 000016